(57)【要約】  課題は、有機繊維を含みかつ捺染処理により着色された布帛であって、鮮明性、意匠性に優れるだけでなく難燃性にも優れる布帛およびその製造方法および繊維製品を提供することであり、解決手段は、捺染処理により布帛を着色する際、難燃剤を含む捺染処理剤を用いることにより測定した炭化長を１０ｃｍ以下とすることである。【特許請求の範囲】
【請求項１】
有機繊維を含みかつ捺染処理により着色された布帛であって、ＪＩＳ  Ｌ１０９１−１９９８  Ａ−４（３秒接炎）により測定した炭化長が１０ｃｍ以下であることを特徴とする布帛。
【請求項２】
前記有機繊維が、メタ型全芳香族ポリアミド繊維、パラ型全芳香族ポリアミド繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、ポリフェニレンスルフィド（ＰＰＳ）繊維からなる群より選択されるいずれか１種である、請求項１に記載の布帛。
【請求項３】
布帛がさらに、ポリエステル繊維、セルロース繊維、ポリアミド繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含む、請求項１に記載の布帛。
【請求項４】
布帛を構成する繊維が全芳香族ポリアミド繊維のみである、請求項１に記載の布帛。
【請求項５】
メタ型全芳香族ポリアミド繊維が布帛重量対比３５重量％以上含まれる、請求項１に記載の布帛。
【請求項６】
前記メタ型全芳香族ポリアミド繊維の結晶化度が１５〜２５％の範囲内である、請求項５に記載の布帛。
【請求項７】
前記メタ型全芳香族ポリアミド繊維を形成するメタ型全芳香族ポリアミドが、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させたメタ型全芳香族ポリアミドである、請求項５に記載の布帛。
−（ＮＨ−Ａｒ１−ＮＨ−ＣＯ−Ａｒ１−ＣＯ）−  ・・・式（１）
ここで、Ａｒ１はメタ配位又は平行軸方向以外に結合基を有する２価の芳香族基である。
【請求項８】
第３成分となる芳香族ジアミンが式（２）、（３）、または芳香族ジカルボン酸ハライドが、式（４）、（５）である請求項７に記載の布帛。
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子又は官能基であり、Ｘはハロゲン原子を表す。
【請求項９】
前記メタ型芳香族ポリアミド繊維の残存溶媒量が０．１重量％以下である、請求項５に記載の布帛。
【請求項１０】
布帛が、経密度４０〜１００本／２５．４ｍｍ、および緯密度４０〜１００本／２５．４ｍｍの織物である、請求項１に記載の布帛。
【請求項１１】
布帛の目付けが１４０〜３００ｇ／ｍ２の範囲内である、請求項１に記載の布帛。
【請求項１２】
布帛において、ＪＩＳ  Ｌ１０９６−１９９８  Ａ法により測定した剛軟度が４〜１２ｍｍの範囲内である、請求項１に記載の布帛。
【請求項１３】
ＪＩＳ  Ｌ１０９１  Ａ−４（１２ｓ接炎）に記載の垂直燃焼試験で残炎時間が１秒以下である、請求項１に記載の布帛。
【請求項１４】
布帛が黒色または赤色に着色してなる、請求項１に記載の布帛。
【請求項１５】
請求項１に記載の布帛の製造方法であって、捺染処理により布帛を着色する際、難燃剤を含む捺染処理剤を用いることを特徴とする布帛の製造方法。
【請求項１６】
捺染処理する際、アクリル樹脂またはウレタン樹脂からなるバインダーを含む捺染処理剤を用いる、請求項１５に記載の布帛の製造方法。
【請求項１７】
さらに布帛に撥水処理を施す、請求項１５に記載の布帛の製造方法。
【請求項１８】
請求項１〜１４のいずれかに記載の布帛を用いてなる、消防服、消防団服、作業服、迷彩服、法被、およびエプロンからなる群より選択される繊維製品。
【発明の詳細な説明】
【技術分野】
【０００１】
本発明は、有機繊維を含みかつ捺染処理により着色された布帛であって、鮮明性、意匠性に優れるだけでなく難燃性にも優れる布帛およびその製造方法および繊維製品に関する。
【背景技術】
【０００２】
従来、メタ型芳香族ポリアミド繊維などの有機繊維を主体とする布帛を着色する方法として、原着した繊維を用いる方法や助剤（膨潤剤）を用いて染色する方法などが知られている。さらには、捺染処理により着色された布帛も提案されている（例えば、特許文献１）。【０００３】
しかしながら、捺染処理により着色された布帛では難燃性の点で十分とはいえなかった。
【先行技術文献】
【特許文献】
【０００４】
【特許文献１】特開２００９−５７６５２号公報
【発明の概要】
【発明が解決しようとする課題】
【０００５】
本発明は上記の背景に鑑みなされたものであり、その目的は、有機繊維を含みかつ捺染処理により着色された布帛であって、鮮明性、意匠性に優れるだけでなく難燃性にも優れる布帛およびその製造方法および繊維製品を提供することにある。
【課題を解決するための手段】
【０００６】
本発明者らは上記の課題を達成するため鋭意検討した結果、捺染処理を工夫することにより難燃性が向上することを見出し、さらに鋭意検討を重ねることにより本発明を完成するに至った。【０００７】
かくして、本発明によれば「有機繊維を含みかつ捺染処理により着色された布帛であって、ＪＩＳ  Ｌ１０９１−１９９８  Ａ−４（３秒接炎）により測定した炭化長が１０ｃｍ以下であることを特徴とする布帛。」が提供される。【０００８】
その際、前記有機繊維が、メタ型全芳香族ポリアミド繊維、パラ型全芳香族ポリアミド繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、ポリフェニレンスルフィド（ＰＰＳ）繊維からなる群より選択されるいずれか１種であることが好ましい。また、布帛がさらに、ポリエステル繊維、セルロース繊維、ポリアミド繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含むことが好ましい。また、布帛を構成する繊維が全芳香族ポリアミド繊維のみであることが好ましい。また、メタ型全芳香族ポリアミド繊維が布帛重量対比３５重量％以上含まれることが好ましい。その際、前記メタ型全芳香族ポリアミド繊維の結晶化度が１５〜２５％の範囲内であることが好ましい。また、前記メタ型全芳香族ポリアミド繊維を形成するメタ型全芳香族ポリアミドが、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させたメタ型全芳香族ポリアミドであることが好ましい。
−（ＮＨ−Ａｒ１−ＮＨ−ＣＯ−Ａｒ１−ＣＯ）−  ・・・式（１）
ここで、Ａｒ１はメタ配位又は平行軸方向以外に結合基を有する２価の芳香族基である。【０００９】
その際、第３成分となる芳香族ジアミンが式（２）、（３）、または芳香族ジカルボン酸ハライドが、式（４）、（５）であることが好ましい。
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子又は官能基であり、Ｘはハロゲン原子を表す。【００１０】
また、前記メタ型芳香族ポリアミド繊維の残存溶媒量が０．１重量％以下であることが好ましい。【００１１】
また、布帛が、経密度４０〜１００本／２５．４ｍｍ、および緯密度４０〜１００本／２５．４ｍｍの織物であることが好ましい。また、布帛の目付けが１４０〜３００ｇ／ｍ２の範囲内であることが好ましい。また、布帛において、ＪＩＳ  Ｌ１０９６−１９９８  Ａ法により測定した剛軟度が４〜１２ｍｍの範囲内であることが好ましい。また、ＪＩＳ  Ｌ１０９１−１９９８  Ａ−４（１２ｓ接炎）に記載の垂直燃焼試験で残炎時間が１秒以下であることが好ましい。また、布帛が黒色または赤色に着色していることが好ましい。【００１２】
また、本発明によれば、前記の布帛の製造方法であって、捺染処理により布帛を着色する際、難燃剤を含む捺染処理剤を用いることを特徴とする布帛の製造方法が提供される。【００１３】
ここで、捺染処理する際、アクリル樹脂またはウレタン樹脂からなるバインダーを含む捺染処理剤を用いることが好ましい。また、さらに布帛に撥水処理を施すことが好ましい。【００１４】
また、本発明によれば、前記の布帛を用いてなる、消防服、消防団服、作業服、迷彩服、法被、およびエプロンからなる群より選択される繊維製品が提供される。
【発明の効果】
【００１５】
本発明によれば、有機繊維を含みかつ捺染処理により着色された布帛であって、鮮明性、意匠性に優れるだけでなく難燃性にも優れる布帛およびその製造方法および繊維製品が得られる。
【発明を実施するための形態】
【００１６】
以下、本発明の実施の形態について詳細に説明する。
【００１７】
本発明の布帛において、有機繊維の種類は特に限定されないが、優れた難燃性を得る上で、メタ型全芳香族ポリアミド繊維、パラ型全芳香族ポリアミド繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、ポリフェニレンスルフィド（ＰＰＳ）繊維などが好ましい。
【００１８】
なかでも、メタ型全芳香族ポリアミド繊維が好ましい。メタ型全芳香族ポリアミド繊維とは、その繰返し単位の８５モル％以上がｍ−フェニレンイソフタルアミドであるポリマーからなる繊維である。かかるメタ型全芳香族ポリアミドは、１５モル％未満の範囲内で第３成分を含んだ共重合体であっても差しつかえない。
【００１９】
このようなメタ型全芳香族ポリアミドは、従来から公知の界面重合法により製造することができ、そのポリマーの重合度としては、０．５ｇ／１００ｍｌの濃度のＮ−メチル−２−ピロリドン溶液で測定した固有粘度（Ｉ．Ｖ．）が１．３〜１．９ｄｌ／ｇの範囲のものが好ましく用いられる。
【００２０】
上記メタ型全芳香族ポリアミドにはアルキルベンゼンスルホン酸オニウム塩が含有されていてもよい。アルキルベンゼンスルホン酸オニウム塩としては、ヘキシルベンゼンスルホン酸テトラブチルフォスフォニウム塩、ヘキシルベンゼンスルホン酸トリブチルベンジルフォスフォニウム塩、ドデシルベンゼンスルホン酸テトラフェニルフォスフォニウム塩、ドデシルベンゼンスルホン酸トリブチルテトラデシルフォスフォニウム塩、ドデシルベンゼンスルホン酸テトラブチルフォスフォニウム塩、ドデシルベンゼンスルホン酸トリブチルベンジルアンモニウム塩等の化合物が好ましく例示される。なかでもドデシルベンゼンスルホン酸テトラブチルフォスフォニウム塩、又はドデシルベンゼンスルホン酸トリブチルベンジルアンモニウム塩は、入手しやすく、熱的安定性も良好なうえ、Ｎ−メチル−２−ピロリドンに対する溶解度も高いため特に好ましく例示される。
【００２１】
上記アルキルベンゼンスルホン酸オニウム塩の含有割合は、十分な染色性の改良効果を得るために、ポリ−ｍ−フェニレンイソフタルアミドに対して２．５モル％以上、好ましくは３．０〜７．０モル％の範囲にあるものが好ましい。
【００２２】
また、ポリ−ｍ−フェニレンイソフタルアミドとアルキルベンゼンスルホン酸オニウム塩を混合する方法としては、溶媒中にポリ−ｍ−フェニレンイソフタルアミドを混合、溶解し、それにアルキルベンゼンスルホン酸オニウム塩を溶媒に溶解する方法などが用いられそのいずれを用いてもよい。このようにして得られたドープは、従来から公知の方法により繊維に形成される。
【００２３】
メタ型全芳香族ポリアミド繊維に用いるポリマーは、染着性や耐変褪色性を向上させる等目的で、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させることも可能である。
【００２４】
−（ＮＨ−Ａｒ１−ＮＨ−ＣＯ−Ａｒ１−ＣＯ）−  ・・・式（１）
ここで、Ａｒ１はメタ配位又は平行軸方向以外に結合基を有する２価の芳香族基である。
【００２５】
また、第３成分として共重合させることも可能であり、式（２）、（３）に示した芳香族ジアミンの具体例としては、例えば、ｐ−フェニレンジアミン、クロロフェニレンジアミン、メチルフェニレンジアミン、アセチルフェニレンジアミン、アミノアニシジン、ベンジジン、ビス（アミノフェニル）エーテル、ビス（アミノフェニル）スルホン、ジアミノベンズアニリド、ジアミノアゾベンゼン等が挙げられる。式（４）、（５）に示すような芳香族ジカルボン酸ジクロライドの具体例としては、例えば、テレフタル酸クロライド、１，４−ナフタレンジカルボン酸クロライド、２，６−ナフタレンジカルボン酸クロライド、４，４’−ビフェニルジカルボン酸クロライド、５−クロルイソフタル酸クロライド、５−メトキシイソフタル酸クロライド、ビス（クロロカルボニルフェニル）エーテルなどが挙げられる。
【００２６】
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子又は官能基であり、Ｘはハロゲン原子を表す。
【００２７】
また、メタ型全芳香族ポリアミド繊維の結晶化度は、耐変褪色性も高い点および実用上必要な寸法安定性も確保できる点で５〜３５％（より好ましくは１５〜２５％）であることが好ましい。
【００２８】
また、メタ型全芳香族ポリアミド繊維の残存溶媒量は、メタ型全芳香族ポリアミド繊維の優れた難燃性能を損なわない点で、０．１重量％以下であることが好ましい。
【００２９】
前記メタ型全芳香族ポリアミド繊維は以下の方法により製造することができ、特に後述する方法により、結晶化度や残存溶媒量を上記範囲とすることができる。
【００３０】
メタ型全芳香族ポリアミドポリマーの重合方法としては、特に限定する必要はなく、例えば特公昭３５−１４３９９号公報、米国特許第３３６０５９５号公報、特公昭４７−１０８６３号公報などに記載された溶液重合法、界面重合法を用いてもよい。
【００３１】
紡糸溶液としては、とくに限定する必要はないが、上記溶液重合や界面重合などで得られた、芳香族コポリアミドポリマーを含むアミド系溶媒溶液を用いても良いし、上記重合溶液から該ポリマーを単離し、これをアミド系溶媒に溶解したものを用いても良い。
【００３２】
ここで用いられるアミド系溶媒としては、Ｎ，Ｎ−ジメチルホルムアミド、Ｎ，Ｎ−ジメチルアセトアミド、Ｎ−メチル−２−ピロリドン、ジメチルスルホキシドなどを例示することができるが、とくにＮ，Ｎ−ジメチルアセトアミドが好ましい。
【００３３】
上記の通り得られた共重合芳香族ポリアミドポリマー溶液は、さらにアルカリ金属塩又はアルカリ土類金属塩を含むことにより安定化され、より高濃度、低温での使用が可能となり好ましい。好ましくはアルカリ金属塩及びアルカリ土類金属塩がポリマー溶液の全重量に対して１重量％以下、より好ましくは０．１重量％以下である。
【００３４】
紡糸・凝固工程においては、上記で得られた紡糸液（メタ型全芳香族ポリアミド重合体溶液）を凝固液中に紡出して凝固させる。
【００３５】
紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が１０００〜３００００個、紡糸孔径が０．０５〜０．２ｍｍのスフ用の多ホール紡糸口金等を用いてもよい。
【００３６】
また、紡糸口金から紡出する際の紡糸液（メタ型全芳香族ポリアミド重合体溶液）の温度は、２０〜９０℃の範囲が適当である。
【００３７】
繊維を得るために用いる凝固浴としては、実質的に無機塩を含まない、アミド系溶媒、好ましくはＮＭＰの濃度が４５〜６０重量％の水溶液を、浴液の温度１０〜５０℃の範囲で用いる。アミド系溶媒（好ましくはＮＭＰ）の濃度が４５重量％未満ではスキンが厚い構造となってしまい、洗浄工程における洗浄効率が低下し、繊維の残存溶媒量を低減させることが困難となる。一方、アミド系溶媒（好ましくはＮＭＰ）の濃度が６０重量％を超える場合には、繊維内部に至るまで均一な凝固を行うことができず、このためやはり、繊維の残存溶媒量を低減させることが困難となる。なお、凝固浴中への繊維の浸漬時間は、０．１〜３０秒の範囲が適当である。
【００３８】
引続き、アミド系溶媒、好ましくはＮＭＰの濃度が４５〜６０重量％の水溶液であり、浴液の温度を１０〜５０℃の範囲とした可塑延伸浴中にて、３〜４倍の延伸倍率で延伸を行う。延伸後、１０〜３０℃のＮＭＰの濃度が２０〜４０重量％の水溶液、続いて５０〜７０℃の温水浴を通して十分に洗浄を行う。
【００３９】
洗浄後の繊維は、温度２７０〜２９０℃にて乾熱処理を施し、上記の結晶化度および残存溶媒量の範囲を満たすメタ型全芳香族アラミド繊維を得ることができる。
【００４０】
前記有機繊維は、長繊維(マルチフィラメント)でもよいし短繊維でもよい。特に、他の繊維と混紡する上で繊維長２５〜２００ｍｍの短繊維(紡績糸)が好ましい。また、有機繊維の単繊維繊度としては１〜５ｄｔｅｘの範囲が好ましい。また、綿番手としては１０〜５０番手（より好ましくは１５〜２５番手）であることが好ましい。
【００４１】
本発明の布帛は前記の有機繊維だけで構成されていてもよいが、さらにポリエステル繊維、セルロース繊維、ポリアミド繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維、ポリカーボネート繊維などの他の繊維が含まれていてもよい。
【００４２】
その際、布帛を構成する繊維が全芳香族ポリアミド繊維（メタ型全芳香族ポリアミド繊維および／またはパラ型全芳香族ポリアミド繊維）のみであると優れた難燃性が得られ好ましい。特に、布帛に含まれるメタ型全芳香族ポリアミド繊維を布帛質量に対して３５重量％以上（より好ましくは５０重量％以上）であると優れた難燃性が得られ好ましい。用途や使用やのニーズに応じて、上記の難燃繊維、合成繊維、再生繊維、天然繊維を任意に混合できる。より具体的な例としては、メタ型全芳香族ポリアミド繊維が５０〜９８重量％、ポリエステル繊維が２〜５０重量％、セルロース系繊維が０〜５０重量％の混率として快適性を併せ持つようにすることもできる。重視する性能に応じて比率を調整することができる。布帛を構成するいずれかの繊維に難燃剤を含ませることも好ましい。
【００４３】
本発明の布帛を製造する方法は、特に限定するものではなく、公知のいかなる方法でも用いる可能である。例えば前記の有機繊維と必要に応じて他の繊維とを混綿して紡績糸を得た後、単糸または双糸にて製織または製編するとよい。布帛の組織としては、平織、綾織、サテン、二重織などの織物が好ましいが、編物や不織布でもよい。特に、経密度４０〜１００本／２５．４ｍｍ、および緯密度４０〜１００本／２５．４ｍｍである織物が好ましい。布帛の製造方法は特に限定されず、レピア織機やグリッパー織機など公知の織編機を用いることができる。
【００４４】
次いで、捺染処理により布帛を着色すると本発明の布帛が得られる。ここで、捺染処理は直接捺染法、抜染法、防染法などを含む。操作的には機械捺染、手捺染を含む。まず、顔料や助剤を糊と練り合わせて捺染処理剤をつくり、一般的には、捺染機で布帛に捺染処理剤を印捺(プリント)する。次いで水蒸気で加熱(スチーミング)し顔料を繊維によく浸透、染着させ、セッケン液等で処理(ソーピング)して付着染料などを除去し、水洗した後、乾燥する。
【００４５】
ここで、布帛を捺染処理する際に用いられる顔料としては、例えばＣＩＰｉｇｍｅｎｔ Ｙｅｌｌｏｗ９３、ＣＩ Ｐｉｇｍｅｎｔ Ｂｒｏｗｎ２３、ＣＩ Ｐｉｇｍｅｎｔ Ｒｅｄ１４４に代表される不溶性アゾ顔、ＣＩ ＶａｔＹｅｌｌｏｗ１（ＣＩ ７０６００）、ＣＩ Ｖａｔ Ｏｒａｎｇｅ７（ＣＩ ７１１０５）、ＣＩ Ｖａｔ Ｒｅｄ２３（ＣＩ ７１１３０）、ＣＩ Ｐｉｇｍｅｎｔ Ｒｅｄ１２３（ＣＩ７１１４０）、ＣＩ Ｖａｔ Ｖｉｏｌｅｔ１（ＣＩ ６００１０）、ＣＩ Ｖａｔ Ｂｌｕｅ４（ＣＩ ６９８００）に代表されるスレン系顔料 、ＣＩ Ｐｉｍｇｍｔ Ｂｌｕｅ１５（ＣＩ７４１６０）、Ｐｏｌｙ−ｂｒｏｍｏ−ｐｈｔａｌｏｃｙａｎｉｎｅに代表されるフタロシアニン系顔料 、ＣＩ Ｐｉｇｍｅｎｔ Ｒｅｄ１２２、ＣＩ Ｐｉｇｍｅｎｔ Ｖｉｏｌｅｔ１９（ＣＩ４６５００）に代表されるキナクリドン系顔料 、ＣＩ Ｐｉｇｍｅｎｔ Ｖｉｏｌｅｔ２３に代表されるジオキサジン系顔料 、ＣＩ Ｐｉｇｍｅｎｔ Ｙｅｌｌｏｗ １１０、ＣＩＰｉｇｍｅｎｔ Ｏｒａｎｇｅ４２、ＣＩ Ｐｉｇｍｅｎｔ Ｒｅｄ１８０で代表されるイソインドリノン系顔料などのほか、市販品として、ディクセルシリーズ（大日本インキ化学工業（株）製）、インペロンシリーズ（Ｄｙｓｔａｒ  Ｌｔｄ製）、リューダイシリーズ（大日本インキ化学工業（株）製）、ＨＩ−ＣＯＬＯＲ  ＢＬＡＣＫ  ＮＢ（林化学工業(株)製）、ＨＩ−ＣＯＬＯＲ  ＲＥＤ  Ｎ３Ｂ（林化学工(株)製）などが使用できる。
【００４６】
これらの顔料の中では、３００℃、１５分の熱履歴で変色しないものが特に好ましく、スレン系、フタロシアニン系、キナクリドン系、ジオキサジン系、イソインドリノン系顔料が好ましく用いられる。
【００４７】
顔料の布帛への付着量は、０．０５〜３０．０重量％（より好ましくは０．１〜２０．０重量％）であることが好ましい。
【００４８】
捺染処理において、捺染処理剤の布帛への付着量は、乾燥後の固形分重量として、７〜８０ｇ／ｍ２（より好ましくは１０〜５０ｇ／ｍ２）であることが好ましい。なお、本発明において用いる布帛への付着量は、単位面積当たりに付着した捺染処理剤の固形分重量に対する重量％とする。
【００４９】
本発明の布帛では、上記の顔料は、これらにバインダーを加えた捺染処理剤として用いられる。
【００５０】
ここで、バインダーとしては、特に限定されないが、ポリウレタン系重合体、ポリアクリル系重合体、ポリアミド系重合体、ポリエステル系重合体、ポリエチレン系重合体、ポリプロピレン系重合体、ポリ塩化ビニル系重合体、ポリ塩化ビニリデン系重合体、ポリフッ素系重合体、あるいはシリコーン系重合体などの水系エマルジョン、さらにあるいは上記各重合体のプレポリマーの水系エマルジョンと架橋剤の組合せを用いればよい。特に、柔軟性、洗濯耐久性、耐加水分解性、コストなどの点からポリウレタン系重合体、ポリアクリル系重合体、ポリアミド系重合体、ポリエステル系重合体からなる群から選ばれる一種または二種以上の水系エマルジョンの組合せで用いるものがより好ましい。
【００５１】
なお、上記架橋剤としては、アクリル酸、メタクリル酸、ヒドロキシアルキルアクリレート、ヒドロキシアルキルメタクリレート、グリシジルアクリレート、グリシジルメタクリレート、アクリルアミド、メタクリルアミド、メチロールアクリルアミド、ビニルエチレン尿素、アクロレイン、ケテンダイマー、ビニルイソシアネート、ジビニルスルホン等の官能基を有する反応性化合物などが用いられる。
【００５２】
バインダー（必要に応じて用いられる架橋剤を含む）の付着量は、１０〜７０重量％（より好ましくは１０〜６０重量％）であることが好ましい。
【００５３】
なお、捺染処理剤の好ましい割合は、顔料：バインダー（固形分換算、架橋剤を含む）で１：９９〜９９：１である。
【００５４】
さらに、本発明の布帛では、難燃性をさらに向上させるために、難燃剤（防炎剤ということもある。）が併用されていることが好ましい。例えば、リン系および／またはハロゲン系難燃剤が好適に例示される。
【００５５】
リン系難燃剤としては、リン酸エステル、ホスホン酸エステル、およびホスファゼンオリゴマーなどが好適に例示される。
【００５６】
ハロゲン系難燃剤としては、有機ハロゲン系難燃剤が好ましい。かかる有機ハロゲン系難燃剤としては、ハロゲン化カーボネートオリゴマー、ハロゲン化エポキシ化合物、ハロゲン化ポリスチレン、ハロゲン化トリアジン化合物、ハロゲン化ジフェニルアルカン系化合物、ハロゲン化インダン系化合物、およびハロゲン化芳香族フタルイミド系化合物などが挙げられ、中でもポリカーボネートとの相溶性に優れ、その耐熱性および熱安定性が良好であることからハロゲン化カーボネートオリゴマー、ハロゲン化エポキシ化合物が好ましい。
【００５７】
以上の難燃剤の付着量は、布帛重量対比１．０〜５０．０重量％（より好ましくは２．０〜４０．０重量％）であることが好ましい。
【００５８】
なお、上記難燃剤中には、酸化チタン、二酸化ケイ素、酸化亜鉛、塩基性炭酸亜鉛や白鉛、塩基性硫酸亜鉛、硫酸鉛、硫化亜鉛、酸化セリウム、酸化ジルコニウム、酸化タングステン、酸化スズ、硫酸バリウム、三酸化アンチモン、水酸化アルミニウムなどの無機系難燃剤を５．０重量％以下程度、配合することもできる。
【００５９】
本発明において捺染処理は、上記顔料およびバインダー（さらに、必要に応じて上記難燃剤）を主成分とする捺染処理剤を、例えば捺染に適した２０００〜５００００ｃＰｓ程度の粘度に調合し、３００〜２０００メッシュのスクリーンを用いて捺染すればよい。このときのスクリーンはフラットまたはロータリー方式を採用すればよい。プリント捺染後、１２０〜１８０℃で１〜５分間乾燥したのち、１７０〜２２０℃で０．５〜５分熱処理すればよい。
【００６０】
さらには、撥水処理を施すことが好ましい。驚くべきことに撥水処理が施されても難燃性が維持される。かかる撥水処理としては、例えば、特許第３１３３２２７号公報や特公平４−５７８６号公報に記載された方法が好適である。すなわち、撥水剤として市販のふっ素系撥水剤（パーフルオロオクタン酸およびパーフルオロオクタンスルホン酸を含有しないふっ素系撥水剤が好ましい。）やシリコーン系撥水剤などを使用し、必要に応じてメラミン樹脂、触媒を混合して撥水剤の濃度が３〜１５重量％程度の加工剤とし、ピックアップ率５０〜９０％程度で、該加工剤を用いて布帛の表面を処理する方法である。加工剤で布帛の表面を処理する方法としては、パッド法（浸漬、圧搾）、スプレー法などが例示される。なかでも、加工剤を布帛内部まで浸透させる上でパッド法が最も好ましい。なお、前記ピックアップ率とは、加工剤の布帛（加工剤付与前）重量に対する重量割合（％）である。
【００６１】
かくして得られた布帛において、ＪＩＳ  Ｌ１０９１−１９９８  Ａ−４（３秒接炎）により測定した炭化長が１０ｃｍ以下(好ましくは５ｃｍ以下、特に好ましくは０．１〜３．０ｃｍ)であることが肝要である。該炭化長が１０ｃｍよりも大きいと防護服などとして使えないおそれがある。また、ＪＩＳ  Ｌ１０９１−１９９８  Ａ−４（１２秒接炎）に記載の垂直燃焼試験で残炎時間が１秒以下（より好ましくは０秒）であることが好ましい。
【００６２】
かかる布帛の目付けや剛軟度は用途により適宜選定されるが、布帛の目付けとしては１４０〜３００ｇ／ｍ２の範囲内であることが好ましい。
【００６３】
また、布帛の剛軟度としては４〜１２ｍｍの範囲内であることが好ましい。なお、剛軟度はＪＩＳ  Ｌ１０９６−１９９８  Ａ法（カンチレバー法）により測定するものとする。
【００６４】
また、布帛が黒色または赤色に着色していることが好ましい。特に、布帛において、黒色に着色した箇所と赤色に着色した箇所を有することが好ましい。
【００６５】
次に、本発明の繊維製品は、前記の布帛を用いてなる、消防服、消防団服、作業服、迷彩服、法被、およびエプロンからなる群より選択される繊維製品である。例えば、黒色に着色した箇所と赤色に着色した箇所を有する法被が好ましい。
【００６６】
かかる繊維製品は前記の布帛を用いているので、捺染固有の鮮明性、意匠性に優れるだけでなく難燃性にも優れる。
【実施例】
【００６７】
以下、実施例をあげて本発明を詳細に説明するが、本発明はこれらによって何ら限定されるものではない。なお、実施例中の各物性は下記の方法により測定したものである。
（１）目付け
ＪＩＳ Ｌ １０９６−１９９８により測定した。
（２）炭化長
ＪＩＳ  Ｌ１０９１−１９９８  Ａ−４（３秒接炎）に記載の燃焼試験により測定した。
（３）残炎時間
ＪＩＳ  Ｌ１０９１−１９９８  Ａ−４（１２秒接炎）に記載の垂直燃焼試験により測定した。
（４）剛軟度
ＪＩＳ  Ｌ１０９６−１９９８  Ａ法（カンチレバー法）により測定した。
（５）残存溶媒量
繊維を約８．０ｇ採取し、１０５℃で１２０分間乾燥させた後にデシケーター内で放冷し、繊維重量（Ｍ１）を秤量した。続いて、この繊維について、メタノール中で１．５時間、ソックスレー抽出器を用いて還流抽出を行い、繊維中に含まれるアミド系溶媒の抽を行った。抽出を終えた繊維を取り出して、１５０℃で６０分間真空乾燥させた後にデシケーター内で放冷し、繊維重量（Ｍ２）を秤量した。繊維中に残存する溶媒量（アミド系溶媒重量）は、得られるＭ１およびＭ２を用いて、下記式により算出した。
残存溶媒量（％）＝［（Ｍ１−Ｍ２）／Ｍ１］×１００
（６）結晶化度
Ｘ線回折測定装置（リガク社製  ＲＩＮＴ  ＴＴＲIII）を用い、繊維を約１ｍｍ径の繊維束に引きそろえて繊維試料台に装着して回折プロファイルを測定した。測定条件は、Ｃｕ−Ｋα線源（５０ｋＶ、３００ｍＡ）、走査角度範囲１０〜３５°、連続測定０．１°幅計測、１°／分走査でおこなった。実測した回折プロファイルから空気散乱、非干渉性散乱を直線近似で補正して全散乱プロファイルを得た。次に、全散乱プロファイルから非晶質散乱プロファイルを差し引いて結晶散乱プロファイルを得た。結晶化度は、結晶散乱プロファイルの面積強度（結晶散乱強度）と全散乱プロファイルの面積強度（全散乱強度）から、次式により求めた。
結晶化度（％）＝［結晶散乱強度／全散乱強度］×１００
［実施例１］
メタ型全芳香族ポリアミド繊維（帝人(株)製コーネックス(登録商標）（繊維長５１ｍｍ）のステープルファイバーを紡績糸２０番手／双糸を経糸に配し、メタ型全芳香族ポリアミド繊維（帝人(株)製コーネックス(登録商標）（繊維長５１ｍｍ）のステープルファイバーを紡績糸２０番手／単糸を緯糸に配し、織密度  経６５本／２５．４ｍｍ、緯５６本／２５．４ｍｍで製織し、３／１綾組織の織物を得た。次いで、該織物に以下の捺染処理を施した後、以下の撥水処理を施した。
（捺染処理）
ＨＩ−ＣＯＬＯＲ  ＢＬＡＣＫ  ＮＢ(黒色の顔料)：１０重量部とＤＹＦ３０（バインダー）：１００重量部、ハイガードＦＲ−１００（難燃剤）：１０重量部、フィクサー（架橋剤）：３重量部＜全て、林化学工業（株）製＞を混合し、捺染（プリント処理）を２往復実施し（塗布量は、生地重量の２０重量％）、４０℃で２時間乾燥した。
（撥水処理）
ＡＧ−Ｅ０８２（明成化学工業(株)製）：７５ｇ／ＬとＮＫガードＳ−２２（日華化学製）：５０ｇ／ＬとメーカネートＢＸ（明成化学工業(株)製）：２０ｇ／Ｌを混合し、浸漬、圧搾（ピックアップ率：６５％以上）、乾燥（１６０℃×９０秒）、熱処理（１９０℃×６０秒）を実施した。【００６８】
得られた織物において、目付け２３８ｇ／ｍ２、顔料の付着量１０重量％、難燃剤の付着量１０重量％、バインダーの付着量１００重量％、炭化長が２．０ｃｍ、残炎時間が０秒、剛軟度が６．２ｃｍであった。【００６９】
次いで、該布帛を用いて消防団服(法被)を得たところ、鮮明性、意匠性に優れるだけでなく難燃性にも優れるものであった。【００７０】
［実施例２］
上記捺染処方のアクリルバインダー（ＤＹＦ３０）をウレタンバインダー（ニュープレックスＡＵ−１３）に変更した以外は、実施例１と同様の操作を行った。【００７１】
得られた織物において、目付け２３５ｇ／ｍ２、顔料の付着量１０重量％、難燃剤の付着量１０重量％、バインダーの付着量１００重量％、炭化長が１．５ｃｍ、残炎時間が０秒、剛軟度が４．５ｃｍであった。【００７２】
［実施例３］
実施例１で用いた黒色の顔料を赤色の顔料（ＨＩ−ＣＯＬＯＲ  ＲＥＤ  Ｎ３Ｂ）に変更した以外は、実施例１と同様の操作を行った。【００７３】
得られた織物において、目付け２３９ｇ／ｍ２、顔料の付着量１０重量％、難燃剤の付着量１０重量％、バインダーの付着量１００重量％、炭化長が２．４ｃｍ、残炎時間が０秒、剛軟度が５．２ｃｍであった。【００７４】
［比較例１］
上記捺染処方の難燃剤（ハイガードＦＲ−１００）を５重量部に変更した以外は、実施例１と同様の操作を行った。【００７５】
得られた織物において、目付け２３１ｇ／ｍ２、顔料の付着量１０重量％、難燃剤の付着量５重量％、バインダーの付着量１００重量％、炭化長が２０ｃｍ以上(全焼)、残炎時間が３０秒以上（全焼)、剛軟度が６．０ｃｍであった。【００７６】
［比較例２］
上記捺染処方の難燃剤（ハイガードＦＲ−１００）を０重量部に変更した以外は、実施例１と同様の操作を行った。【００７７】
得られた織物において、目付け２３０ｇ／ｍ２、顔料の付着量１０重量％、難燃剤の付着量０重量％、バインダーの付着量１００重量％、炭化長が２０ｃｍ以上(全焼)、残炎時間が３０秒以上（全焼)、剛軟度が６．０ｃｍであった。【００７８】
［実施例４］
実施例１においてメタ型全芳香族ポリアミド繊維として以下の方法で作製した物を用いること以外は実施例１と同様にした。【００７９】
特公昭４７−１０８６３号公報記載の方法に準じた界面重合法により製造した、固有粘度（Ｉ．Ｖ．）が１．９のポリメタフェニレンイソフタルアミド粉末２０．０重量部を、−１０℃に冷却したＮ−メチル−２−ピロリドン（ＮＭＰ）８０．０重量部中に懸濁させ、スラリー状にした。引き続き、懸濁液を６０℃まで昇温して溶解させ、透明なポリマー溶液を得た。該ポリマー溶液に、ポリマー対比３．０重量％の２−［２Ｈ−ベンゾトリアゾール−２−イル］−４−６−ビス（１−メチル−１−フェニルエチル）フェノール粉末（水への溶解度：０．０１ｍｇ／Ｌ）を混合溶解させ、減圧脱法して紡糸液（紡糸ドープ）とした。
［紡糸・凝固工程］
上記紡糸ドープを、孔径０．０７ｍｍ、孔数５００の紡糸口金から、浴温度３０℃の凝固浴中に吐出して紡糸した。凝固液の組成は、水／ＮＭＰ＝４５／５５（重量部）であり、凝固浴中に糸速７ｍ／分で吐出して紡糸した。
［可塑延伸浴延伸工程］
引き続き、温度４０℃の水／ＮＭＰ＝４５／５５の組成の可塑延伸浴中にて、３．７倍の延伸倍率で延伸を行った。
［洗浄工程］
延伸後、２０℃の水／ＮＭＰ＝７０／３０の浴（浸漬長１．８ｍ）、続いて２０℃の水浴（浸漬長３．６ｍ）で洗浄し、さらに６０℃の温水浴（浸漬長５．４ｍ）に通して十分に洗浄を行った。
［乾熱処理工程］
洗浄後の繊維について、表面温度２８０℃の熱ローラーにて乾熱処理を施し、メタ型全芳香族ポリアミド繊維を得た。
［繊維の物性］
得られたメタ型全芳香族ポリアミド繊維の物性は、繊度１．７ｄｔｅｘ、残存溶媒量０．０８重量％、結晶化度は１９％であった。  得られた織物において、目付け２３５ｇ／ｍ２、顔料の付着量１０重量％、難燃剤の付着量１０重量％、バインダーの付着量１００重量％、炭化長が２．０ｃｍ、残炎時間が０秒、剛軟度が３．５ｃｍであった
【産業上の利用可能性】
【００８０】
本発明によれば、有機繊維を含みかつ捺染処理により着色された布帛であって、鮮明性、意匠性に優れるだけでなく難燃性にも優れる布帛およびその製造方法および繊維製品が提供され、その工業的価値は極めて大である。
【国際調査報告】
2016060143.tif 000002
2016060143.tif 000003
2016060143.tif 000004
2016060143.tif 000005